(57)【要約】  本発明は、導電性流体及び該導電性流体と混ざらない非導電性流体を含む多相液体組成物であって、約２０℃〜約＋７０℃の温度範囲において約１．５ｃＳｔ〜約４０ｃＳｔの算術平均動粘度を有する多相液体組成物に関する。また本発明は、該多相液体組成物を備える光学エレクトロウェッティング装置、ならびにエレクトロウェッティングにより駆動される光学レンズ、及びそれを備える装置に関する。
2009525503.tif 000002
【特許請求の範囲】
【請求項１】
導電性流体および該導電性流体と混ざらない非導電性流体を含み、−２０℃〜＋７０℃の温度範囲において１．５ｃＳｔ〜４０ｃＳｔの算術平均動粘度を有する、多相液体組成物。
【請求項２】
−２０℃〜＋７０℃の温度範囲において１．５ｃＳｔ〜２０ｃＳｔの動粘度を有する、請求項１に記載の多相液体組成物。
【請求項３】
−２０℃〜＋７０℃の温度範囲において３ｃＳｔ〜１０ｃＳｔの動粘度を有する、請求項１に記載の多相液体組成物。
【請求項４】
−２０℃〜＋７０℃の温度範囲において、導電性流体の粘度と非導電性流体の粘度との差が０ｃＳｔ〜±１０ｃＳｔである、請求項１〜３のいずれか１項に記載の多相液体組成物。
【請求項５】
導電性流体が、水と、少なくとも１種の有機若しくは無機イオン塩または有機若しくは無機イオン性塩とを含む、請求項１〜４のいずれか１項に記載の多相液体組成物。
【請求項６】
導電性流体が、少なくとも１種の凝固点降下剤をさらに含む、請求項１〜５のいずれか１項に記載の多相液体組成物。
【請求項７】
導電性流体が、アルコール、グリコール、グリコールエーテル、ポリオール、ポリエーテルポリオールなど、またはそれらの混合物を粘度調整剤としてさらに含む、請求項１〜６のいずれか１項に記載の多相液体組成物。
【請求項８】
非導電性流体が、Ｓｉ系化合物、および／または、Ｇｅ系化合物、および／または、Ｓｉ−Ｇｅ系化合物、炭化水素、またはそれらの混合物を含む、請求項１〜７のいずれか１項に記載の多相液体組成物。
【請求項９】
非導電性流体が、１つ以上のフェニル基および／または他の基（例えばフッ素化されたまたはフッ素化されていないアルキル（エチル、ｎ−プロピル、ｎ−ブチル）、直鎖または分枝鎖のアルキル、塩素化されたまたは臭素化されたフェニル基、ベンジル基、ハロゲン化されたベンジル基）で置換されたＳｉ系化合物および／またはＧｅ系化合物を含むか、または、Ｓｉ系化合物および／またはＧｅ系化合物の混合物であって少なくとも１種の化合物が１つ以上のフェニル基および／または他の基（例えばフッ素化されたまたはフッ素化されていないアルキル（エチル、ｎ−プロピル、ｎ−ブチル）、直鎖または分枝鎖のアルキル、塩素化されたまたは臭素化されたフェニル基、ベンジル基、ハロゲン化されたベンジル基）で置換されている混合物を含む、請求項８に記載の多相液体組成物。
【請求項１０】
非導電性流体が、シロキサン化合物および／またはアリールシロキサン化合物を含み、かつ、Ｓｉ系化合物が有するアリール基の総数のＳｉ原子総数に対する比が、１．３３以下、好ましくは１以下、より好ましくは０．８以下である、請求項９に記載の多相液体組成物。
【請求項１１】
非導電性流体が、モノゲルマン化合物、好ましくはジフェニルジメチルゲルマンまたはフェニルトリメチルゲルマンを含む、請求項９に記載の多相液体組成物。
【請求項１２】
非導電性流体が、直鎖または分枝鎖のアルカン、１つ以上の環を有するアルカン、縮合環系、炭化水素の混合物、およびそれらの混合物を含む、請求項８に記載の多相液体組成
物。
【請求項１３】
非導電性流体が湿潤剤を含む、請求項１〜１２のいずれか１項に記載の多相液体組成物。
【請求項１４】
非導電性流体が、モノハロゲン化芳香族化合物、α，ω−ジハロゲン化アルキル化合物、またはそれらの混合物を湿潤剤として含む、請求項１３に記載の多相液体組成物。
【請求項１５】
非導電性流体が、１−ブロモ−４−エチルベンゼン、α，ω−ジクロロ−オクタン、またはそれらの混合物を湿潤剤として含む、請求項１３に記載の多相液体組成物。
【請求項１６】
非導電性流体が、少なくとも１種の耐加水分解性化合物をさらに含む、請求項１〜１５のいずれか１項に記載の多相液体組成物。
【請求項１７】
式（Ｉ）の化合物、式（ＩＩ）の化合物、またはそれらの混合物を耐加水分解性化合物として含む、請求項１６に記載の多相液体組成物。
【化１】
2009525503.tif 000045
（式中、
Ｘ、Ｘ１およびＸ２はハロゲン原子であり、
Ａは、ハロゲン原子で置換されていてもよい直鎖または分枝鎖の（Ｃ４〜Ｃ２０）アルキレンであり、アルキレンは、１つ以上の二重結合、および／または１つ以上の三重結合を有していてもよく、
ＡｋはＣ１〜Ｃ１０アルキル、好ましくはＣ１〜Ｃ６アルキルであり、
ｐおよびｑはそれぞれ１、２、３、４、または５から選択され、ただし、ｐ＋ｑは２、３、４、５、または６である。）
【請求項１８】
Ｘ、Ｘ１およびＸ２がＣｌまたはＢｒである、請求項１７に記載の多相液体組成物。
【請求項１９】
Ａｋがエチルである、請求項１７に記載の多相液体組成物。
【請求項２０】
非導電性流体が、α，ω−ジクロロ−オクタンを耐加水分解性化合物として含む、請求項１７に記載の多相液体組成物。
【請求項２１】
非導電性流体が、１−ブロモ−４−エチルベンゼンを耐加水分解性化合物として含む、請求項１７に記載の多相液体組成物。
【請求項２２】
非導電性流体および／または導電性流体が、酸化防止剤をさらに含む、請求項１〜２１のいずれか１項に記載の多相液体組成物。
【請求項２３】
非導電性流体および／または導電性流体が、殺生物性化合物をさらに含む、請求項１〜２２のいずれか１項に記載の多相液体組成物。
【請求項２４】
非導電性流体および導電性流体が、実質的に同じ密度を有する、請求項１〜２３のいずれか１項に記載の多相液体組成物。
【請求項２５】
１つ以上のアリール基で置換されたモノゲルマン化合物の、光学エレクトロウェッティング装置、特にエレクトロウェッティングにより駆動される光学レンズの非導電性流体における使用。
【請求項２６】
モノゲルマン化合物がジフェニルジメチルゲルマンまたはフェニルトリメチルゲルマンである、請求項２５に記載の使用。
【請求項２７】
光学エレクトロウェッティング装置、特にエレクトロウェッティングにより駆動される光学レンズの非導電性流体における、式（Ｉ）の化合物、式（ＩＩ）の化合物、またはそれらの混合物の使用。
【化２】
2009525503.tif 000046
（式中、
Ｘ、Ｘ１およびＸ２はハロゲン原子であり、
Ａは、ハロゲン原子で置換されていてもよい直鎖または分枝鎖の（Ｃ４〜Ｃ２０）アルキレンであり、アルキレンは、１つ以上の二重結合、および／または１つ以上の三重結合を有していてもよく、
ＡｋはＣ１〜Ｃ１０アルキル、好ましくはＣ１〜Ｃ６アルキルであり、
ｐおよびｑはそれぞれ１、２、３、４、または５から選択され、ただし、ｐ＋ｑは２、３、４、５、または６である。）
【請求項２８】
耐加水分解性化合物が１−ブロモ−４−エチルベンゼンまたはα，ω−ジクロロ−オクタンである、請求項２６に記載の使用。
【請求項２９】
請求項１〜２４のいずれか１項に記載の多相液体組成物を備える、光学エレクトロウェッティング装置。
【請求項３０】
可変焦点液体レンズ、光学絞り、または光学ズームである、請求項２９に記載の光学エレクトロウェッティング装置。
【請求項３１】
請求項２９または３０の光学エレクトロウェッティング装置および前記装置を制御するための駆動装置または電子手段を備える、装置。
【請求項３２】
カメラ、携帯電話、内視鏡、遠隔計器、または歯科用ビデオカメラである、請求項３１の装置。
【発明の詳細な説明】
【技術分野】
【０００１】
本発明は多相液体組成物に関する。また本発明は、本発明の多相液体組成物を含む光学エレクトロウェッティング装置、特にエレクトロウェッティングにより駆動される光学レンズに関する。
【背景技術】
【０００２】
光学エレクトロウェッティング装置は、特定の光学機能をもたらすよう入射光を変えることができる装置である。そのような装置には、可変焦点液体レンズ、光学絞り、光学ズーム、眼科用装置があり、多くの用途や装置（例えばカメラ、携帯電話、遠隔計器、内視鏡、歯科用ビデオカメラなど）においてその提案が増えている。
【０００３】
エレクトロウェッティングにより駆動される焦点距離が可変の光学レンズは、例えば欧州特許ＥＰ−Ｂ１−１１６６１５７に記載され、その内容は引用により本明細書に援用されたものとする。本願の図１は該特許の図１２に相当するものである。セルは流体室によって画定され、該流体室は、下部プレート７、９および上部プレート１、並びに垂直（直角）またはほぼ垂直（直角）な軸Δを備える。下部プレート（非平面である）は、円錐状または円筒状の窪みまたは凹部３を有しており、窪みまたは凹部３は、非導電性または絶縁性の流体４を収容している。セルの残りの部分には、軸Δに沿って、電気的に変位させることができる導電性流体５が充填されている。
【０００４】
これらの流体は、混ざり合わず、メニスカス（Ａ，Ｂ）にわたって接しており、異なる屈折率を有しているとともに、ほぼ同じ密度を有している。セルは、下部プレートの少なくともある領域上に配置された電気絶縁性基材２を有しており、該基材上で両流体が接触している。
【０００５】
絶縁性基材の厚みは約０．１μｍ〜約１００μｍであることが好ましい。一般的に、光学エレクトロウェッティング装置を低電圧で作動させるには薄いものを使用すべきである一方、厚い絶縁性基材は高電圧の用途に使用される。
【０００６】
図１において、絶縁性基材は下部プレート全体を被っているが、両流体が接触する下部プレートのある領域に限られていてもよい。第１の電極は、絶縁性基材によって、導電性流体および絶縁性流体から分離されている。この例において、下部プレートは、第１の電極として機能する導電性部材７と、光束を通過させるための透明窓９とを備えている。図１の導電体は、非導電性流体の中心位置を調整するため使用される。もう１つの電極８は導電性流体に接触している。導電性流体に対する絶縁性基材の濡れ性は、電極間に印加される電圧Ｖに応じて、エレクトロウェッティング現象によりメニスカスの形状を変えることができるような第１と第２の電極間に電圧Ｖが印加される条件で変化する。かくして、液滴領域においてプレートに垂直な、セルを通過する光束は、印加電圧に従ってより強くまたは弱く集束される。電圧Ｖは０ボルトから最大電圧まで増加させることができ、最大電圧は使用する材料によって変わる。例えば、電圧が上昇するとき、非導電性の液滴４は、限界の位置（Ｂとして示される）に達するまで変形する。液滴４が位置Ａ（静止位置、張力なし、導電性流体５に対して凹状の界面）から位置Ｂ（導電性流体５に対して凸状の界面）まで変形する間、液体レンズの焦点は変化する。
【０００７】
導電性流体は通常、塩を含む水性の流体である。絶縁性流体は典型的に、油、アルカン、またはアルカンの混合物であり、それらは、ハロゲン化されたものであってもよい。光
学エレクトロウェッティング装置の光学品質は、種々のパラメータに応じて、使用状況で異なり得る。
【０００８】
重要なことに、エレクトロウェッティングにより駆動される光学液体レンズは、焦点ヒステリシスを示してもよく、これは、その光学倍率が、電圧ランプの方向、電圧が増加しているのか減少しているのかによって異なることを意味する。言い換えれば、所定の電圧値における装置の焦点距離は、張力が増加しているか減少しているかで異なる可能性があり、また、導電性流体と非導電性流体との界面が、セルの軸に対して外側に移動しているか内側に移動しているかで異なる可能性がある。この現象は接触角ヒステリシスに関係することが見出された。そして最終的に、光学品質の低下は、そのようなヒステリシスに伴うものであることが見出された。
【０００９】
そして今回、高性能の光学エレクトロウェッティング装置（典型的に、可変焦点液体レンズとして使用される光学レンズ、光学絞り、光学ズーム、および内部環境または外部環境においてエレクトロウェッティングを使用するその他の任意の光学装置）をもたらすには、導電性流体と非導電性流体とが、いくつかの特定の共通する特性を有している必要があることを見出した。
【発明の開示】
【発明が解決しようとする課題】
【００１０】
本発明の１つの目的は、光学特性が向上した多相液体組成物および光学特性が向上した光学エレクトロウェッティング装置を提供することである。
【００１１】
別の目的は、そのような多相液体組成物および広い温度範囲において透明性などの光学特性が少なくとも実質的に変化することなく維持される光学エレクトロウェッティング装置を提供することである。
【００１２】
別の目的は、そのような組成物および広い温度範囲において、上昇または下降のいずれの電圧ランプの方向においても電気刺激に対する時間応答性が少なくとも実質的に変化することなく維持される光学エレクトロウェッティング装置を提供することである。
【００１３】
さらに別の目的は、エレクトロウェッティングにより駆動される光学レンズ、可変焦点液体レンズ、光学絞り、光学ズームとして、そして、内部環境または外部環境においてエレクトロウェッティングを使用するその他の任意の光学装置として用いることができる光学エレクトロウェッティング装置を提供することである。
【課題を解決するための手段】
【００１４】
今回、本発明者らは、これらの目的並びに他の目的が、本発明の多相組成物により、すべてあるいは部分的に達成されることを見出した。
【００１５】
１つの態様において、本発明に係る多相液体組成物は、導電性流体および該導電性流体と混ざらない非導電性流体を含み、約−１０℃〜約＋６０℃、好ましくは約−２０℃〜約＋６０℃、好ましくは約−２０℃〜約＋７０℃の温度範囲において、約１．５ｃＳｔ〜約４０ｃＳｔ、好ましくは約１．５ｃＳｔ〜約２０ｃＳｔ、より好ましくは約３ｃＳｔ〜約１０ｃＳｔの算術平均動粘度を有する。
【発明の効果】
【００１６】
本発明者らは、算術平均動粘度が、応答時間の速い光学エレクトロウェッティング装置を得ようとするとき考慮しなければならない重要なパラメータであることを見出した。光学エレクトロウェッティング装置の液−液界面を形成するのに使用される各流体の別々の
値よりも、このパラメータのほうがより適切であることが分かった。言い換えれば、流体の１つについて粘度の値が特定の範囲の外にあっても、算術平均動粘度が該範囲内にあれば、光学エレクトロウェッティング装置の良好な特性を得ることができる。
【発明を実施するための最良の形態】
【００１７】
本願、明細書および請求の範囲において、用語「備える／備えている」は、「含む／含んでいる」、「含有する／含有している」と同義であり（同じことを意味し）、非排他的または非限定的であり、規定していないその他の要件を排除しないものである。用語「非混和性」は、互いに非混和性または互いにほぼ非混和性の流体を指している。
【００１８】
本願、明細書および請求の範囲において、動粘度は、ＡＳＴＭ  Ｄ７０４２−０４に従って測定される。回転子と固定子との間の液体の抵抗は、特定の温度、例えば約−２０℃、−１０℃、＋６０℃、若しくは＋７０℃、および／または、約−２０℃、−１０℃〜＋６０℃、＋７０℃の温度範囲内にある中間の温度において、測定される。Ａｎｔｏｎ  Ｐａａｒ  ＳＶＭ３０００の型式の粘度計を用いることができ、そしてＥＰ−Ｂ１−０９２６４８１（その内容は本明細書に援用されたものとする）を参照する。これらの文献の内容は、引用により本明細書に援用されたものとする。算術平均動粘度は、導電性流体および非導電性流体について上記方法により別々に測定した動粘度の算術平均である。
【００１９】
別の特徴によれば、導電性流体の粘度と非導電性流体の粘度との差は、約−１０℃〜約＋６０℃、好ましくは約−２０℃〜約＋６０℃、より好ましくは約−２０℃〜約＋７０℃の温度範囲において、０ｃＳｔ〜約±１０ｃＳｔ、好ましくは０ｃＳｔ〜約±５ｃＳｔである。
【００２０】
別の特徴によれば、導電性流体は、水と、該流体に導電性を付与する少なくとも１種の有機イオン若しくは無機イオン（典型的に少なくとも１種の有機若しくは無機イオン塩または有機若しくは無機イオン性塩）またはそれらの混合物とを含む。
【００２１】
以下本明細書において、「イオン塩」は、水中で、完全にまたはほぼ完全に解離する（例えば臭素アニオンとカチオンのように）塩を指す。「イオン性塩」は、化学的処理、物理的処理、または物理化学的処理の後、水中で、完全にまたはほぼ完全に解離する塩を指す。
【００２２】
本発明に適するイオンには、カチオンおよびアニオンの両方が含まれ、それらは、導電性流体中、同時に合わせて存在してもよいが、必ずしもそうである必要はない。
【００２３】
アニオンの例として、ハロゲンイオン（例えば塩素イオン、臭素イオン、ヨウ素イオン）、硫酸イオン、炭酸イオン、炭酸水素イオン、酢酸イオンなど、並びにそれらの混合物があるが、これらに限定されるものではない。カチオンの例として、アルカリカチオン、アルカリ土類カチオン、および金属カチオンがあるが、これらに限定されるものではない。
【００２４】
従って、有機イオン塩、無機イオン塩、有機イオン性塩、および無機イオン性塩は、当該技術においてよく知られているものであり、その例には、酢酸カリウム、塩化マグネシウム、臭化亜鉛、臭化リチウム、臭化ナトリウム、塩化リチウム、塩化カルシウム、硫酸ナトリウムなど、並びにそれらの混合物があるが、これらに限定されるものではない。
【００２５】
１種以上のイオン塩と１種以上のイオン性塩の混合物も、本発明の意図するところである。
【００２６】
本発明の特に好ましい実施形態によれば、導電性流体中に存在する塩は、硫酸ナトリウム、酢酸カリウム、臭化亜鉛、臭化ナトリウム、または臭化リチウム、およびそれらの混合物であり、より好ましくは、硫酸ナトリウム、酢酸カリウム、臭化ナトリウム、または臭化リチウム、およびそれらの混合物である。
【００２７】
すでに述べたとおり、導電性流体は、有機若しくは無機イオン塩、または有機若しくは無機イオン性塩を含む。該塩は、水に溶解されている。
【００２８】
導電性流体に使用する水は、できる限り純粋であることが望ましく、すなわち、光学エレクトロウェッティング装置（すなわちエレクトロウェッティングにより駆動される光学レンズ）の光学特性を変化させる可能性がある任意の他の溶解成分を含まないまたは実質的に含まないことが望ましい。
【００２９】
超純水を使用することが最も好ましい。
導電性流体に溶解される塩の濃度は、大きな割合で変えることができるが、濃度が高すぎると、密度、屈折率、濁度、ヘイズの好ましくない上昇が生じたり、光学レンズについて透明度の低下が生じたりする可能性があることを念頭にいれておくべきである。
【００３０】
別の特徴によれば、導電性流体は、少なくとも１種の通常の凝固点降下剤を含む。凝固点降下剤として、アルコール、グリコール、グリコールエーテル、ポリオール、ポリエーテルポリオールなど、またはそれらの混合物を挙げることができる。その例には、以下の物質：エタノール、エチレングリコール（ＥＧ）、モノプロピレングリコール（ＭＰＧまたは１，２−プロパンジオール）、１，３−プロパンジオール、１，２，３−プロパントリオール（グリセロール）など、およびそれらの混合物がある。一実施形態において、導電性流体は水、ＭＰＧおよびグリセロールの混合物を含む。
【００３１】
１つの特徴によれば、この物質は、約−２０℃〜約＋７０℃の温度範囲にわたって液体であることが必要な導電性流体の凝固点を下げることを目的とする。
【００３２】
別の特徴によれば、塩（例えばハロゲン化物、酢酸塩または硫酸塩）が導電性流体の凝固点を下げることが見出された。従って、別の特徴によれば、凝固点降下剤は塩そのものとすることができ、そのため、さらなる凝固点降下剤は不要である。しかし、必要であれば、さらなる凝固点降下剤を加えてもよい。
【００３３】
さらに別の特徴によれば、導電性流体は、少なくとも１種の粘度制御剤（すなわち粘度調整剤）を含む。本発明で使用できる粘度調整剤は、当業者に知られる任意の種類のものとすることができ、有利には、アルコール、グリコール、グリコールエーテル、ポリオール、ポリエーテルポリオールなど、およびそれらの混合物とすることができる。
【００３４】
その例には、以下の物質：エタノール、エチレングリコール（ＥＧ）、モノプロピレングリコール（ＭＰＧ）、１，３−プロパンジオール、１，２，３−プロパントリオール（グリセロール）など、およびそれらの混合物がある。
【００３５】
好ましい実施形態において、粘度調整剤は、約１３０ｇ／ｍｏｌ未満の分子量を有する。
【００３６】
粘度調整剤は凝固点降下剤と同じであってもよいし異なってもよい。１つの特徴によれば、導電性流体は、凝固点降下剤と粘度調整剤の両方である物質を含む。
【００３７】
さらに別の特徴によれば、光学エレクトロウェッティング装置（特にエレクトロウェッ
ティングにより駆動されるレンズの場合）の光学特性を低下させる可能性のある生物（例えば細菌、真菌、藻類、微細藻類など）の成長を防止するため、導電性流体は殺生物剤を含むことが有利である。
【００３８】
そのような殺生物剤は、凝固点降下剤および粘度調整剤の場合と同様に、導電性流体の必要な光学特性（上述したとおり、透明性、屈折率など）を変化させない限り、当該技術において知られる任意の種類のものとすることができる。
【００３９】
上述したとおり、有機若しくは無機イオン塩または有機若しくは無機イオン性塩を含む導電性流体は、非混和性の非導電性流体とともに存在して、光学エレクトロウェッティング装置用（例えばエレクトロウェッティングにより駆動される光学レンズ用）の多相液体組成物を形成する。
【００４０】
別の特徴によれば、多相液体組成物は、導電性流体と混ざらない非導電性流体を含む。この非導電性流体は、有機化合物若しくは無機化合物（鉱物）またはそれらの混合物を含む。そのような有機化合物または無機化合物の例には、Ｓｉ系モノマーまたはＳｉ系オリゴマー、Ｇｅ系モノマーまたはＧｅ系オリゴマー、Ｓｉ−Ｇｅ系モノマーまたはＳｉ−Ｇｅ系オリゴマー、炭化水素、またはそれらの混合物がある。
【００４１】
炭化水素は、直鎖または分枝鎖とすることができ、１つ以上の飽和部位、不飽和部位、または部分不飽和環状部位を含むことができる。炭化水素は、約１０〜約３５の炭素原子を有することが有利であり、約２０〜約３５の炭素原子を有することが好ましい。約１０未満の炭素原子を有する炭化水素は、導電性流体に対する混和性が生じる可能性があり、あまり好ましくない。
【００４２】
炭化水素は１つ以上の不飽和部位を二重結合および／または三重結合の形態で有してもよい。２つまたは３つより多い二重結合または三重結合は、紫外線による分解のおそれを考慮すると好ましくない。炭化水素は、二重結合または三重結合を含まない方が好ましく、その場合、該炭化水素は、本明細書においてアルカンと呼ばれる。
【００４３】
炭化水素は、１つ以上のヘテロ原子を、置換基として、および／または、該炭化水素の鎖および／または環を中断する原子または原子の群として、さらに含んでもよい。そのようなヘテロ原子には、酸素、硫黄、窒素、リン、ハロゲン（主にフッ素、塩素、臭素、および／またはヨウ素）があるが、これらに限定されるものではない。１つ以上のヘテロ原子の存在が２種の流体の非混和性に影響しないよう注意すべきである。
【００４４】
約９９．８％より多いアルカンを含む混合物を使用することができる。そのような混合物は、約１重量％未満（好ましくは約０．５重量％未満）の割合で少量の芳香族基および／または不飽和部位を含んでもよい。また該アルカンには約１０重量％未満、好ましくは約７重量％未満の割合で塩素が存在していてもよい。そのような不純物は、アルカンの調製（例えば蒸留工程によりアルカンを得る場合）に由来する副産物として存在し得る。
【００４５】
本発明の種々の特徴によれば、該炭化水素は、
直鎖または分枝鎖のアルカン（例えば、デカン（Ｃ１０Ｈ２２）、ドデカン（Ｃ１２Ｈ２４）、スクアラン（Ｃ３０Ｈ６２）など）、
１つ以上の環を有するアルカン（例えばｔｅｒｔ−ブチルシクロヘキサン（Ｃ１０Ｈ２０）など）、
縮合環系（例えばα−クロロナフタレン、α−ブロモナフタレン、シス，トランス−デカヒドロナフタレン（Ｃ１０Ｈ１８）など）、
炭化水素の混合物（例えばＩｓｏｐａｒ（登録商標）Ｖ、Ｉｓｏｐａｒ（登録商標）Ｐ
（Ｅｘｘｏｎ  Ｍｏｂｉｌより）として入手できるものなど）、
およびそれらの混合物
であるか、または、それらを含むものである。
【００４６】
本願において、オリゴマーは、約２〜約２０、好ましくは約２〜約１０、より好ましくは約２〜約５の間にある相当数の同じ繰り返し単位（ホモオリゴマー）または異なる繰り返し単位（コオリゴマー）を有する化合物である。約２０を超える繰り返し単位を有するオリゴマーは、低温にて粘度の好ましくない上昇を引き起こし得るので、あまり好ましくない。
【００４７】
非導電性流体は、以下のシリコン系化合物を１種以上含むことができる。
式１ａ、１ｂまたは１ｃのシロキサン、
【００４８】
【化１】
2009525503.tif 000003
【００４９】
（式中、Ｒ１、Ｒ２およびＲ’は、それぞれ独立してアルキル、（ヘテロ）アリール、（ヘテロ）アリールアルキル、（ヘテロ）アリールアルケニル、または（ヘテロ）アリールアルキニルを表し、かつｎは約１〜約２０であり、好ましくは約１〜約１０であり、より好ましくはｎは１、２、３、４、または５であり、ただし、式１ｃにおいてｎは２より大きい）、
式２のシラン、
【００５０】
【化２】
2009525503.tif 000004
【００５１】
（式中、Ｒ１、Ｒ２およびＲ’は上記で規定したとおりであり、かつｍは約１〜約２０であり、好ましくは約１〜約１０であり、より好ましくはｍは１、２または３である）、
式３のモノシラン
【００５２】
【化３】
2009525503.tif 000005
【００５３】
（式中、Ｒ１およびＲ２は上記で規定したとおりであり、かつＲ３およびＲ４のそれぞれは独立してアルキル、（ヘテロ）アリール、（ヘテロ）アリールアルキル、（ヘテロ）アリールアルケニル、または（ヘテロ）アリールアルキニルを表す）。
【００５４】
上記式において、
アルキルは、約１〜約１０の炭素原子、好ましくは約１〜約６の炭素原子を有する直鎖
または分枝鎖のアルキルラジカルを意味し、好ましいアルキルには、メチル、エチル、ｎ−プロピル、イソプロピルがあり、アルキルラジカルは、ハロゲン化されていてもよく、例えば、１，１，１−トリフルオロプロピル基を含んでもよく、
（ヘテロ）アリールは、約５〜約１２の原子を含み、１つ以上、好ましくは１つの芳香環および／または複素芳香環を形成する芳香族ラジカルまたは複素芳香族ラジカルを意味し、該環は、１つ以上のハロゲン、好ましくは１つ、２つ、３つのハロゲン原子（主にフッ素、塩素および／または臭素）で置換されていてもよく、また、１つ以上の飽和環系、部分飽和環系、または不飽和環系と縮合されていてもよく、好ましい（ヘテロ）アリールには、フェニル、ナフチル、ビシクロ［４．２．０］オクタトリエニルがあり、これらは１つ、２つまたは３つのハロゲン原子で置換されていてもよく、
（ヘテロ）アリールアルキルは、アルキルラジカルおよび（ヘテロ）アリールラジカルのそれぞれについて上記で規定したとおりであり、好ましい（ヘテロ）アリールアルキルには、ベンジル、フェネチルがあり、これらは１つ、２つ、または３つのハロゲン原子で置換されていてもよく、
（ヘテロ）アリールアルケニルおよび（ヘテロ）アリールアルキニルは、（ヘテロ）アリール部位が上記で規定したとおりであるラジカルに相当し、アルケニルおよびアルキニルは、上記で規定した直鎖または分枝鎖のアルキルラジカルを表し、１つ以上、好ましくは１つの二重結合、または１つ以上、好ましくは１つの三重結合をそれぞれさらに有する。
【００５５】
好ましい実施形態によれば、上記式１ａ、１ｂおよび２において、すべてのＲ’は、同じであるかまたは異なっており、好ましくはメチルまたはハロゲン化アルキルである。
【００５６】
さらに好ましい実施形態によれば、上記式１ａ、１ｂおよび２において、すべてのＲ’は同じであり、より好ましくは、各Ｒ’はメチルである。
【００５７】
非導電性流体は、以下の特定のシリコン系種の１種以上を含むことができる。
ヘキサメチルジシラン、ジフェニルジメチルシラン、クロロフェニルトリメチルシラン、フェニルトリメチルシラン、
フェネチルトリス（トリメチルシロキシ）シラン、フェニルトリス（トリメチルシロキシ）シラン、ポリジメチルシロキサン、テトラフェニルテトラメチルトリシロキサン、ポリ（３，３，３−トリフルオロプロピルメチルシロキサン）、３，５，７−トリフェニルノナメチルペンタシロキサン、３，５−ジフェニルオクタメチルテトラシロキサン、１，１，５，５−テトラフェニル−１，３，３，５−テトラメチル−トリシロキサン、およびヘキサメチルシクロトリシロキサン。
【００５８】
非導電性流体は、以下のゲルマン系種の１種以上を含むことができる。
式４のゲルマノキサン、
式５のゲルマン、
式６のゲルマン
【００５９】
【化４】
2009525503.tif 000006
【００６０】
（式中、Ｒ’、Ｒ１、Ｒ２、Ｒ３、Ｒ４、およびｎは上記で規定したとおりである）。
非導電性流体は、以下の特定のゲルマン系種：ヘキサメチルジゲルマン、ジフェニルジ
メチルゲルマン、フェニルトリメチル−ゲルマンの１種以上を含んでもよい。
【００６１】
別の特徴によれば、非導電性流体は、１つ以上のフェニル基および／または他の基（例えばフッ素化されたまたはフッ素化されていないアルキル（エチル、ｎ−プロピル、ｎ−ブチル）、直鎖または分枝鎖のアルキル、塩素化されたまたは臭素化されたフェニル基、ベンジル基、ハロゲン化されたベンジル基）で置換された少なくとも１種のＳｉ系化合物および／またはＧｅ系化合物を含むか、または、Ｓｉ系化合物および／またはＧｅ系化合物の混合物であって少なくとも１種の化合物が１つ以上のフェニル基および／または他の基（例えばフッ素化されたまたはフッ素化されていないアルキル（エチル、ｎ−プロピル、ｎ−ブチル）、直鎖または分枝鎖のアルキル、塩素化されたまたは臭素化されたフェニル基、ベンジル基、ハロゲン化されたベンジル基）で置換されている混合物を含む。
【００６２】
Ｓｉ系化合物（シラン類、シロキサン類を含む）は、その化学的安定性のため、特に有利である。シロキサン化合物、有利にはアリールシロキサン化合物を用いることにより、良好な特性が得られた。それらは、より高い屈折率をもたらすことが明らかになった。好ましい実施形態において、Ｓｉ系化合物が有するアリール（例えばフェニル）ラジカルまたは基の総数のＳｉ原子総数に対する比は、約１．３３以下、好ましくは約１以下、より好ましくは約０．８以下である。
【００６３】
アリール（例えばフェニル）ラジカルまたは基の数のＳｉ原子数に対する比が約１．３３以下、好ましくは約１以下、より好ましくは約０．８以下であるシロキサンを選択して使用することにより、約２００ＮＴＵ未満（これは、光学レンズ等の光学エレクトロウェッティング装置の用途で許容される値である）に濁度を低下させられることが明らかとなった。
【００６４】
非導電性流体が、炭化水素、典型的にアルカンであるかまたは炭化水素、典型的にアルカンを含む場合、濁度またはヘイズは、熱的ストレスの後、通常、認められないかまたは約１ＮＴＵ未満である。
【００６５】
別の特徴によれば、Ｇｅ系油、より好ましくはアリール（例えばフェニル）モノゲルマン化合物（例えばジフェニルジメチルゲルマンおよびフェニルトリメチルゲルマン）を湿潤剤として有利に用いることができる。それらは、光学エレクトロウェッティング装置に対して適当な湿潤特性を示す。それらは、紫外線下で非常に安定であり、高温に保持された場合、加水分解現象に対しても非常に安定である。そのような芳香族ゲルマン系油は、高い屈折率を有し、それは、レンズの光学特性に最も適している。それらは、かなり比重が高く、油の密度を増加させ、油の密度と導電性相の密度を釣り合わせるのに使用することができる。有利なことに、所定の屈折率に対し、ゲルマン系油はシロキサン類よりも粘度が低い。
【００６６】
本発明の別の特徴によれば、非導電性流体は、レンズの下部プレート（絶縁性基材）上の該流体の濡れ性を高めるため、湿潤剤を含む。湿潤剤の性質は、該レンズの下部プレート表面の性質に依存する。
【００６７】
さらに別の特徴によれば、非導電性流体の主成分である有機化合物、無機化合物（鉱物）、またはそれらの混合物は、それ自体で基材または被覆物に対して湿潤性を有することができ（例えば、上述したアリールモノゲルマン化合物を用いる場合のように）、あるいは、湿潤性を示す成分を含むことができる。特定の基材または被覆物を用いる場合、有機化合物または無機化合物（鉱物）自体が湿潤剤であってもよい。
【００６８】
有機化合物または無機化合物（鉱物）の例、および／または、湿潤剤の例（特に、Ｐａ
ｒｙｌｅｎｅ（登録商標）（本発明の多相液体組成物を有する光学エレクトロウェッティング装置に使用できる可能な基材）または他の非導電性（絶縁性）層若しくは被覆物で高い表面エネルギー（＞３０ｍＮ／ｍ）を有するものに対する湿潤剤の例）を、下記の表１、２および３に示す。
【００６９】
【表１】
2009525503.tif 000007
【００７０】
【表２】
2009525503.tif 000008
【００７１】
【表３】
2009525503.tif 000009
【００７２】
有機化合物または無機化合物（鉱物）の例、および／または、湿潤剤の例（特に、Ｔｅｆｌｏｎ（登録商標）ＡＦまたは他の絶縁性層または被覆物で低い表面エネルギー（＜約３０ｍＮ／ｍ）を有するものに対する湿潤剤の例）を、下記の表４（シロキサン類）および表５（他の化合物）に示す。
【００７３】
【表４】
2009525503.tif 000010
【００７４】
【表５】
2009525503.tif 000011
【００７５】
これらの湿潤剤の中で、式（Ｉ）の湿潤剤若しくは式（ＩＩ）の湿潤剤またはそれらの混合物は、高い表面エネルギー（＞約３０ｍＮ／ｍ）を有する絶縁性層（例えばＰａｒｙｌｅｎｅ（登録商標））に対して使用するのが好ましい。
【００７６】
【化５】
2009525503.tif 000012
【００７７】
（式中、
Ｘ、Ｘ１およびＸ２はハロゲン原子（主にフッ素、塩素および／または臭素）であり、
Ａは、ハロゲン原子で置換されていてもよく、１つ以上の、好ましくは１つの二重結合、および／または１つ以上の、好ましくは１つの三重結合を有していてもよい直鎖または分枝鎖の（Ｃ４〜Ｃ２０）アルキレンであり、
ＡｋはＣ１〜Ｃ１０アルキル、好ましくはＣ１〜Ｃ６アルキル（例えばメチル、エチル、プロピル、並びに直鎖または分枝鎖のブチル、ペンチル、およびヘキシル）であり、
ｐおよびｑはそれぞれ１、２、３、４、または５から選択され、ただし、ｐ＋ｑは２、３、４、５、または６である）。
【００７８】
Ｘ、Ｘ１およびＸ２は独立してＣｌまたはＢｒであることが好ましい。Ａｋはエチルを表すことが好ましい。
【００７９】
式（Ｉ）の例には、上記表１に列挙した化合物が含まれる。式（ＩＩ）の例には、上記表２に列挙した化合物が含まれる。
【００８０】
これらの湿潤剤の中で、式（ＩＩＩ）の湿潤剤若しくは式（ＩＶ）の湿潤剤またはそれらの混合物は、高い表面エネルギー（＞約３０ｍＮ／ｍ）を有する絶縁性層（例えばＰａｒｙｌｅｎｅ（登録商標））に適した実施形態である。
【００８１】
（ＩＩＩ）シリコン原子に対するフェニル基の比が１未満であるシロキサン
（ＩＶ）Ｘ３−Ａｎ（式中、Ｘ３はハロゲン（好ましくはフッ素、塩素または臭素）または水素であり、Ａｎは、ｎ個の炭素原子を有する直鎖若しくは分枝鎖の炭化水素またはフッ素化炭化水素であり、ここでｎは約２以上でありかつ約２０以下、好ましくは約２以上でありかつ約１０以下である）。
【００８２】
式（Ｉ）の化合物および式（ＩＩ）の化合物は、水性の導電性流体に接触する場合、加水分解に対して良好な耐性を示すので、特に適切な湿潤剤である。
【００８３】
湿潤剤は、モノハロゲン化芳香族化合物、α，ω−ジハロゲン化アルキル化合物、またはそれらの混合物であってもよい。好ましい実施形態において、非導電性流体は、１−ブロモ−４−エチルベンゼン、α，ω−ジクロロ−オクタンまたはそれらの混合物を湿潤剤として含む。
【００８４】
好ましい実施形態において、非導電性流体は、α，ω−ジクロロ−オクタンを耐加水分解性の湿潤剤として含む。
【００８５】
別の好ましい実施形態において、非導電性流体は、１−ブロモ−４−エチルベンゼンを耐加水分解性の湿潤剤として含む。
【００８６】
さらに別の態様において、本発明に係る多相液体組成物は、導電性流体および非導電性流体を含み、該流体のそれぞれは実質的に同じ密度を示し、該非導電性流体は、該導電性
流体と混ざらず、かつ少なくとも１種のＳｉ系化合物および／またはＧｅ系化合物、並びに少なくとも１種の上記式（Ｉ）または式（ＩＩ）の耐加水分解性化合物を含むものである。
【００８７】
さらに別の態様において、本発明に係る液体組成物は、Ｓｉ系化合物、Ｇｅ系化合物、Ｓｉ−Ｇｅ系化合物、またはそれらの混合物と、上記式（Ｉ）の化合物および上記式（ＩＩ）の化合物から選択される少なくとも１種の耐加水分解性化合物（好ましくはα，ω−ジクロロオクタン）とを含む。
【００８８】
本発明は、光学エレクトロウェッティング装置（例えばエレクトロウェッティングにより駆動される光学レンズ）において式（Ｉ）の化合物（好ましくはα，ω−ジクロロオクタン）を耐加水分解性化合物として使用することを特徴とする。
【００８９】
また本発明は、光学エレクトロウェッティング装置（例えばエレクトロウェッティングにより駆動される光学レンズ）において式（ＩＩ）の化合物（好ましくは１−ブロモ−４−エチルベンゼン）を耐加水分解性化合物として使用することを特徴とする。
【００９０】
以下の特徴の１つ以上が含まれていてもよい。
非導電性流体が酸化防止剤をさらに含む。
【００９１】
導電性流体が酸化防止剤をさらに含む。
非導電性流体が殺生物性化合物をさらに含む。
【００９２】
導電性流体が殺生物性化合物をさらに含む。
非導電性流体が紫外線フィルタリング剤をさらに含む。
【００９３】
導電性流体が紫外線フィルタリング剤をさらに含む。
酸化防止剤化合物は、当業者に知られたものを含み、例えば、ＢＨＴ（ブチル化ヒドロキシトルエン）型酸化防止剤（例えば２，６−ジ−ｔｅｒｔ−ブチル−４−メチルフェノール）である。
【００９４】
殺生物性化合物には、当該技術において通常知られかつ使用されているもの（例えば、２−メチル−４−イソチアゾリン−３−オン（ＭＩＴ）および１，２−ベンゾイソチアゾリン−３−オン（ＢＩＴ））がある。
【００９５】
紫外線フィルタリング剤は、光（特に太陽光）にさらされる場合、必要に応じて使用して、流体成分を望ましくない分解から守ることができる。そのような紫外線フィルタリング剤は当該技術においてよく知られている。
【００９６】
別の特徴によれば、非導電性流体と導電性流体は、実質的に同じ密度を有する。このことは、狭い範囲内での密度の差は許容されることを意味する。典型的に、密度の差は、２０℃で約３×１０−３ｇ／ｃｍ３以下であることが好ましい。
【００９７】
別の特徴によれば、非導電性流体と導電性流体は、透明であり（上記で規定したとおり）かつ互いに異なる屈折率を有する。
【００９８】
この２種の流体の屈折率差は、約±０．０３〜約±０．８の範囲であることが有利であり、約±０．０４〜約±０．６の範囲であることが好ましく、約±０．０６〜約±０．３の範囲であることがより好ましい。
【００９９】
好ましい実施形態において、非導電性流体の屈折率は、導電性流体の屈折率よりも大きい。
【０１００】
別の態様において、本発明は、光学エレクトロウェッティング装置、特にエレクトロウェッティングにより駆動される光学レンズに関し、該装置は本発明による多相液体組成物を含む。
【０１０１】
さらに別の態様において、本発明は、１つ以上のフェニル基で置換されている少なくとも１種のＳｉ系化合物および／またはＧｅ系化合物、または、Ｓｉ系化合物および／またはＧｅ系化合物の混合物であって、少なくとも１種の化合物が１つ以上のフェニル基で置換されている混合物を、光学エレクトロウェッティング装置（例えばエレクトロウェッティングにより駆動される光学レンズ）の非導電性流体に使用することに関する。
【０１０２】
上述から明らかなとおり、シロキサン型のＳｉ系化合物について、本発明は、１つ以上のフェニル基で置換されている少なくとも１種のシロキサン（有利にはアリールシロキサン）化合物、または、シロキサン（有利にはアリールシロキサン）の混合物であって、少なくとも１種の化合物が１つ以上のアリール（例えばフェニル）ラジカルまたは基で置換されている混合物を、光学エレクトロウェッティング装置（例えばエレクトロウェッティングにより駆動される光学レンズ）の非導電性流体に使用することに関し、該化合物が有するアリール（例えばフェニル）ラジカルまたは基の総数のＳｉ原子総数に対する比は、約１．３３以下、好ましくは約１以下、より好ましくは０．８以下であることを理解されたい。
【０１０３】
この使用によれば、熱的ストレスの際および熱的ストレスの後、エレクトロウェッティングにより駆動される光学レンズの非導電性流体、より一般的には光学エレクトロウェッティング装置の非導電性流体に、実質的に濁りがもたらされないことが見出されるか、または、濁りが存在する場合では、約８５℃の温度において約１５時間以上（例えば約１８時間）の熱的ストレスの後、比較的すみやかな透明性の回復、例えば約８０時間より短い時間内で透明性が回復することが見出された。
【０１０４】
また本発明は、エレクトロウェッティングにより駆動される光学レンズの非導電性流体を製造する方法に関し、該方法は、１つ以上のフェニル基で置換されているＳｉ系化合物および／またはＧｅ系化合物、または、Ｓｉ系化合物および／またはＧｅ系化合物の混合物であって、少なくとも１種の化合物が１つ以上のフェニル基で置換されている混合物を使用することを備える。
【０１０５】
本明細書において、濁りは、熱的ストレスの際または熱的ストレスの後、非導電性流体若しくは導電性流体のいずれか、またはそれらの両方に見られるヘイズを指している。
【０１０６】
流体に熱的ストレスを加えた際または加えた後の濁りは、実施例で説明するように、濁度計を用いて測定される。
【０１０７】
本願、明細書および請求の範囲において、導電性流体および非導電性流体のいずれかまたは両方に関し、さらには、光学エレクトロウェッティング装置のすべての部品および該光学エレクトロウェッティング装置自体に関し、透明性は、約４００ｎｍ〜約７００ｎｍの波長範囲にわたって透過率が約９６％を超えており、かつ／または、同じ波長範囲で入射方向の周り約６０°（度）の円錐において散乱エネルギーが約２％未満であることを意味している。
【０１０８】
かくして、１つの態様において、本発明が特徴とする多相組成物は、導電性流体と、該
導電性流体に混ざらない非導電性流体とを含むものであって、該非導電性流体が、１つ以上のフェニル基で置換されているＳｉ系化合物および／またはＧｅ系化合物、または、Ｓｉ系化合物および／またはＧｅ系化合物の混合物であって少なくとも１種の化合物が１つ以上のアリール（例えばフェニル）ラジカルまたは基で置換されている混合物を含むものであり、ここで、シロキサン化合物（特にアリールシロキサン化合物）の場合、該化合物が有するアリール（例えばフェニル）ラジカルまたは基の総数のＳｉ原子総数に対する比は、約１．３３以下、好ましくは約１以下、より好ましくは０．８以下である。
【０１０９】
さらに別の態様において、本発明が特徴とする光学エレクトロウェッティング装置、典型的にエレクトロウェッティングにより駆動される光学レンズは、導電性流体と、該導電性流体に混ざらない非導電性流体とを含むものであって、該非導電性流体が、１つ以上のフェニル基で置換されているＳｉ系化合物および／またはＧｅ系化合物、または、Ｓｉ系化合物および／またはＧｅ系化合物の混合物であって少なくとも１種の化合物が１つ以上のフェニル基で置換されている混合物を含むものである。該非導電性流体がシロキサン、特にアリールシロキサンを含む場合、該化合物が有するアリール（例えばフェニル）ラジカルまたは基の総数のＳｉ原子総数に対する比は、約１．３３以下であることが有利であり、好ましくは約１以下、より好ましくは約０．８以下である（シロキサン化合物および／またはアリールシロキサン化合物の場合）。
【０１１０】
さらに別の態様において、本発明に係る多相液体組成物は、導電性流体および非導電性流体を含むものであって、該流体のそれぞれは実質的に同じ密度を示し、該非導電性流体は、該導電性流体と混ざらず、かつ少なくとも１種のＳｉ系化合物および／またはＧｅ系化合物、並びに上記式（Ｉ）の化合物および上記式（ＩＩ）の化合物から選択される少なくとも１種の耐加水分解性化合物を含むものである。
【０１１１】
好ましい実施形態において、非導電性流体は、α，ω−ジクロロ−オクタンを耐加水分解性化合物として含む。
【０１１２】
別の好ましい実施形態において、非導電性流体は、１−ブロモ−４−エチルベンゼンを耐加水分解性化合物として含む。
【０１１３】
さらに別の態様において、本発明に係る液体組成物は、Ｓｉ系化合物、Ｇｅ系化合物、Ｓｉ−Ｇｅ系化合物、またはそれらの混合物と、上記式（Ｉ）の化合物および上記式（ＩＩ）の化合物から選択される少なくとも１種の耐加水分解性化合物（好ましくは１−ブロモ−４−エチルベンゼンまたはα，ω−ジクロロ−オクタン）とを含む。
【０１１４】
本発明は、光学エレクトロウェッティング装置、典型的にエレクトロウェッティングにより駆動される光学レンズにおいて式（Ｉ）の化合物（好ましくはα，ω−ジクロロ−オクタン）を耐加水分解性化合物として使用することを特徴とする。
【０１１５】
また本発明は、光学エレクトロウェッティング装置、典型的にエレクトロウェッティングにより駆動される光学レンズにおいて式（ＩＩ）の化合物（好ましくは１−ブロモ−４−エチルベンゼン）を耐加水分解性化合物として使用することを特徴とする。
【０１１６】
別の態様において、本発明は、光学エレクトロウェッティング装置、典型的に本発明によるエレクトロウェッティングにより駆動される光学レンズに関する。１つの特徴において、該装置またはレンズは、直流電圧または交流電圧、好ましくは交流電圧を導電性流体に印加する手段を備える。
【０１１７】
該装置またはレンズは、可変焦点液体レンズ、光学絞り、光学ズーム、眼科用装置、エ
レクトロウェッティング口径（ａｐｅｒｔｕｒｅ）、およびエレクトロウェッティングを用いる任意のその他の光学装置として使用することができ、あるいは、それらの一部となることができる。
【０１１８】
さらに別の態様において、本発明は、一式または装置に関し、該一式または装置は、光学エレクトロウェッティング装置、典型的には本発明によるエレクトロウェッティングにより駆動される光学レンズと、該装置またはレンズを制御するための駆動装置または類似の電子手段とを備える。１つの実施形態において、光学エレクトロウェッティング装置、典型的にエレクトロウェッティングにより駆動される光学レンズと、駆動装置または類似の電子手段とは、該装置において一体化されている。別の実施形態において、該装置は、いくつかの（１つより多い）光学エレクトロウェッティング装置、典型的にエレクトロウェッティングにより駆動されるいくつかの光学レンズと、少なくと別の駆動装置または類似の電子手段とを備える。１つの特徴によれば、該装置は、直流電圧または交流電圧、好ましくは交流電圧を導電性流体に印加する手段を備える。該装置は、カメラ、携帯電話、内視鏡、遠隔計器、歯科用ビデオカメラなどであり得る。
【０１１９】
本発明を非限定的な実施例により添付の図面を参照してさらに詳細に説明する。
本発明を以下の実施例によりさらに説明するが、実施例は、ある特定の実施形態の例示として示すものであり、本発明の範囲を限定しようとするものではない。本発明の範囲は、添付の請求の範囲に明瞭に規定されるものである。
【実施例】
【０１２０】
実施例
導電性流体として使用されるか、または導電性流体に含まれる様々な種の例
【０１２１】
【表６】
2009525503.tif 000013
【０１２２】
非導電性流体の種々の主成分の例
以下の炭化水素化合物を非導電性流体に使用できる。
【０１２３】
デカン（Ｃ１０Ｈ２２）、ドデカン（Ｃ１２Ｈ２４）、スクアラン（Ｃ３０Ｈ６２）、ｔｅｒｔ−ブチルシクロヘキサン（Ｃ１０Ｈ２０）、α−クロロナフタレン、α−ブロモナフタレン、シス，トランス−デカヒドロナフタレン（Ｃ１０Ｈ１８）、Ｉｓｏｐａｒ（登録商標）Ｖ（Ｅｘｘｏｎ  Ｍｏｂｉｌ）、Ｉｓｏｐａｒ（登録商標）Ｐ（Ｅｘｘｏｎ  Ｍｏｂｉｌ）。
【０１２４】
以下のＳｉ系化合物を非導電性流体に使用できる。
【０１２５】
【表７】
2009525503.tif 000014
【０１２６】
本発明による多相液体組成物の例
％はすべて重量％である。すべての特性は２０℃で測定されたものである。
【０１２７】
【表８】
2009525503.tif 000015
【０１２８】
【表９】
2009525503.tif 000016
【０１２９】
【表１０】
2009525503.tif 000017
【０１３０】
【表１１】
2009525503.tif 000018
【０１３１】
【表１２】
2009525503.tif 000019
【０１３２】
【表１３】
2009525503.tif 000020
【０１３３】
【表１４】
2009525503.tif 000021
【０１３４】
【表１５】
2009525503.tif 000022
【０１３５】
【表１６】
2009525503.tif 000023
【０１３６】
【表１７】
2009525503.tif 000024
【０１３７】
【表１８】
2009525503.tif 000025
【０１３８】
【表１９】
2009525503.tif 000026
【０１３９】
【表２０】
2009525503.tif 000027
【０１４０】
【表２１】
2009525503.tif 000028
【０１４１】
【表２２】
2009525503.tif 000029
【０１４２】
【表２３】
2009525503.tif 000030
【０１４３】
【表２４】
2009525503.tif 000031
【０１４４】
【表２５】
2009525503.tif 000032
【０１４５】
【表２６】
2009525503.tif 000033
【０１４６】
【表２７】
2009525503.tif 000034
【０１４７】
【表２８】
2009525503.tif 000035
【０１４８】
【表２９】
2009525503.tif 000036
【０１４９】
【表３０】
2009525503.tif 000037
【０１５０】
【表３１】
2009525503.tif 000038
【０１５１】
【表３２】
2009525503.tif 000039
【０１５２】
【表３３】
2009525503.tif 000040
【０１５３】
【表３４】
2009525503.tif 000041
【０１５４】
加水分解試験
以下の表は、種々のハロゲン化化合物の加水分解百分率を記載している。塩素化アルキルは、対応する臭素化アルキルに比べて、加水分解に対しより耐性である（例えば、１，８−ジブロモ−オクタン／１，８−ジクロロ−オクタンおよび１，９−ジブロモノナン／
１，９−ジクロロノナン）。芳香族系は、通常、ハロゲン化アルキルよりも安定である。
【０１５５】
【表３５】
2009525503.tif 000042
【０１５６】
２つの非混和性流体を下記のとおり調製する。その非導電性流体は、ハロゲン化化合物の１つを含んでいる。両流体をバイアルに充填し、８５℃で９６時間加熱する。流体を室温まで冷却し、分離させる。導電性流体中の臭素イオン濃度をガスクロマトグラフィーにより測定する。最も低い臭素濃度は、より加水分解に耐性の化合物に該当する。
【０１５７】
【表３６】
2009525503.tif 000043
【０１５８】
濁度試験
１）塩の性質の濁度に対する影響
濁度は、１０ｍＬの流体について、ＨＡＣＨ（登録商標）２１００ｐ濁度計により測定している。
【０１５９】
多相組成物（導電性流体＋非導電性流体）を８５℃で１８時間加熱する（熱的ストレス）。熱的ストレスの後、多相組成物を室温まで放冷する（２時間）。その後、種々の時間において各流体の濁度を測定している。
【０１６０】
一例として、図２は、導電性流体に使用した塩の性質が非導電性流体の濁度にどのように影響するか示している。ＤＣ７０４（登録商標）および
１）ＣＦ１（上記導電性流体）、
２）水のみ、
３）ＬｉＢｒの水溶液（ｄ＝１．０９、１３重量％）、
４）ＺｎＢｒ２の水溶液（ｄ＝１．０９、９．９重量％）
の４種の多相組成物に、上述したとおり熱的ストレスをかけている。
【０１６１】
ＤＣ７０４（登録商標）の濁度を、各多相組成物について、熱的ストレスの後、最大１００時間まで、種々の時間において測定している。
【０１６２】
２）フェニル化Ｓｉ系化合物の性質の濁度に対する影響
水のみを導電性流体として用い、種々のフェニル化Ｓｉ系化合物を非導電性流体として用いて、濁度試験を上記のとおり行っている。結果を下記の表に示す。
【０１６３】
【表３７】
2009525503.tif 000044
【図面の簡単な説明】
【０１６４】
【図１】本発明による可変焦点液体レンズの概略断面図である。
【図２】導電性流体の性質に依存する、非導電性流体の濁りおよび透明性回復を示す図である。
【図１】
2009525503.tif 000047
【図２】
2009525503.tif 000048
【国際調査報告】
2009525503.tif 000049
2009525503.tif 000050
2009525503.tif 000051
2009525503.tif 000052
2009525503.tif 000053